(57)【要約】本発明は、坦持体、固着剤及び、実質的に鏡像異性体的に純粋なホスフィン・アミノホスフィン配位子の金属錯体を含む、再使用可能で安定な坦持触媒である。得られる触媒は、非対称触媒反応、例えば非対称水素化反応に有用である。また、その坦持触媒錯体を製造する方法及び非対称触媒反応へのその使用も含む。
2006526504.tif 000002
【特許請求の範囲】
【請求項１】
坦持体、固着剤及び実質的に鏡像異性体的に純粋なホスフィン・アミノホスフィン配位子の金属錯体を含んでなる坦持触媒。
【請求項２】
前記坦持体が金属酸化物、炭素、樹脂及びポリマーよりなる群から選ばれる請求項１に記載の坦持触媒。
【請求項３】
金属酸化物がアルミナ、シリカ、チタニア、ランタナ、ゼオライト類及びクレイ類よりなる群から選ばれる請求項２に記載の坦持触媒。
【請求項４】
坦持体が焼成により処理されるか、又は変性剤と接触させられる請求項２に記載の坦持触媒。
【請求項５】
変性剤がチタンアルコキシド、アルミニウムアルコキシド、シランアルコキシド又はバナジウムアルコキシドから選ばれる金属アルコキシドである請求項４に記載の坦持触媒。
【請求項６】
固着剤がケギン型、ドーソン型、アンダーソン型もしくはシルバートン型又はそれらの混合物から選ばれるヘテロポリ酸又はヘテロポリアニオンである請求項１に記載の坦持触媒。
【請求項７】
ヘテロポリ酸がリンタングステン酸、リンモリブデン酸、珪タングステン酸又はそれらのアニオンである請求項６に記載の坦持触媒。
【請求項８】
前記金属錯体がＩＩＩＢ族、ＩＶＢ族、ＶＢ族、ＶＩＩＢ族、ＩＢ族又はＩＩＢ族からの金属を含む請求項１に記載の坦持触媒。
【請求項９】
前記金属がＶＩＩＩ族金属である請求項１に記載の坦持触媒。
【請求項１０】
実質的に鏡像異性体的に純粋なホスフィン・アミノホスフィンが式１：
【化１】
2006526504.tif 000007
（式中、Ｒは置換及び非置換、分枝鎖及び直鎖のＣ1〜Ｃ20アルキル、置換及び非置換のＣ3〜Ｃ8シクロアルキル、置換及び非置換のＣ6〜Ｃ20炭素環アリール並びに、ヘテロ原子が硫黄、窒素及び酸素から選ばれる、置換及び非置換のＣ4〜Ｃ20ヘテロアリールから選ばれ；
Ｒ1、Ｒ2、Ｒ3、Ｒ4及びＲ5は、独立して、水素、置換及び非置換、分枝鎖及び直鎖のＣ1〜Ｃ20アルキル、置換及び非置換のＣ3〜Ｃ8シクロアルキル、置換及び非置換のＣ6〜Ｃ20炭素環アリール並びに、ヘテロ原子が硫黄、窒素及び酸素から選ばれる、置換及び非置換のＣ4〜Ｃ20ヘテロアリールから選ばれ；
ｎは０〜３であり；
ｍは０〜５であり；そして
ＭはＩＶＢ族、ＶＢ族、ＶＩＢ族、ＶＩＩＢ族及びＶＩＩＩ族の金属から選ばれる）
を有する請求項１に記載の坦持触媒。
【請求項１１】
実質的に鏡像異性体的に純粋なホスフィン・アミノホスフィンが式２：
【化２】
2006526504.tif 000008
（式中、Ｒは置換及び非置換、分枝鎖及び直鎖のＣ1〜Ｃ20アルキル、置換及び非置換のＣ3〜Ｃ8シクロアルキル、置換及び非置換のＣ6〜Ｃ20炭素環アリール並びに、ヘテロ原子が硫黄、窒素及び酸素から選ばれる、置換及び非置換のＣ4〜Ｃ20ヘテロアリールから選ばれ；
Ｒ1、Ｒ2、Ｒ3、Ｒ4及びＲ5は、独立して、水素、置換及び非置換、分枝鎖及び直鎖のＣ1〜Ｃ20アルキル、置換及び非置換のＣ3〜Ｃ8シクロアルキル、置換及び非置換のＣ6〜Ｃ20炭素環アリール並びに、ヘテロ原子が硫黄、窒素及び酸素から選ばれる、置換及び非置換のＣ4〜Ｃ20ヘテロアリールから選ばれ；
ｎは０〜３であり；
ｍは０〜５であり；そして
ＭはＩＶＢ族、ＶＢ族、ＶＩＢ族、ＶＩＩＢ族及びＶＩＩＩ族の金属から選ばれる）
を有する請求項１に記載の坦持触媒。
【請求項１２】
（ａ）坦持体を、ヘテロポリ酸固着剤又はヘテロポリアニオン固着剤に、ヘテロポリ酸又はヘテロポリアニオン含有坦持体を形成するのに効果的な条件下で接触させ；そして
（ｂ）実質的に鏡像異性体的に純粋なホスフィン・アミノホスフィンの金属錯体を、ヘテロポリ酸又はヘテロポリアニオン含有坦持体に、坦持触媒を形成するのに効果的な条件下で接触させる；
ことを含んでなる請求項１に記載の坦持触媒の製造方法。
【請求項１３】
工程（ａ）が、溶媒中、約−２５℃〜約２５０℃の温度で、約１分〜約５０時間の間に起こる請求項１２に記載の方法。
【請求項１４】
工程（ｂ）が、溶媒中、約−２５℃〜約２５０℃の温度で、約１分〜約５０時間の間に起こる請求項１２に記載の方法。
【請求項１５】
前記金属錯体が、ヘテロポリ酸又はヘテロポリアニオンに、金属錯体：ヘテロポリ酸又はヘテロポリアニオンのモル比が約０．１：１〜約６：１を与える濃度で接触する請求項１３に記載の方法。
【請求項１６】
（ａ）ヘテロポリ酸又はヘテロポリアニオンを、実質的に鏡像異性体的に純粋なホスフィン・アミノホスフィンの金属錯体に、ヘテロポリ酸又はヘテロポリアニオンと金属錯体とを含む混合物を形成するのに効果的な条件下で接触させ；そして
（ｂ）坦持体を工程（ａ）で形成された混合物に、坦持触媒を形成するのに効果的な条件下で接触させる；
ことを含んでなる請求項１に記載の坦持触媒の製造方法。
【請求項１７】
工程（ａ）が、溶媒中、約−２５℃〜約２５０℃の温度で、約１分〜約５０時間の間に起こる請求項１６に記載の方法。
【請求項１８】
金属錯体が、ヘテロポリ酸又はヘテロポリアニオンに、金属錯体：ヘテロポリ酸又はヘテロポリアニオンのモル比が約０．１：１〜約６：１を与える濃度で接触する請求項１６に記載の方法。
【請求項１９】
工程（ｂ）が、溶媒中、約−２５℃〜約２５０℃の温度で、約１分〜約５０時間の間に起こる請求項１６に記載の方法。
【請求項２０】
ヘテロポリ酸又はヘテロポリアニオンと金属錯体が、工程（ｂ）で使用される坦持体に対して、重量比約０．１：１〜約２０：１で存在する請求項１６に記載の方法。
【請求項２１】
（ａ）坦持体を、ヘテロポリ酸又はヘテロポリアニオンに、ヘテロポリ酸又はヘテロポリアニオン含有坦持体を形成するのに効果的な条件下で接触させ；
（ｂ）前記ヘテロポリ酸又はヘテロポリアニオン含有坦持体を、触媒先駆体物質に、坦持触媒先駆体を形成するのに効果的な条件下で接触させ；そして
（ｃ）前記坦持触媒先駆体を、実質的に鏡像異性体的に純粋なホスフィン・アミノホスフィン配位子と接触させて坦持触媒を与える；
ことを含んでなる請求項１に記載の坦持触媒の製造方法。
【請求項２２】
工程（ａ）に使用される坦持体を、使用に先立って、焼成するか又は金属アルコキシドで処理する請求項２１に記載の方法。
【請求項２３】
金属アルコキシドがチタンアルコキシド、アルミニウムアルコキシド、シランアルコキシド及びバナジウムアルコキシドよりなる群から選ばれる請求項２２に記載の坦持触媒。
【請求項２４】
工程（ａ）が、溶媒中、約−２５℃〜約２５０℃の温度で、約１分〜約５０時間の間に起こる請求項２１に記載の方法。
【請求項２５】
前記触媒先駆体物質が、それから触媒的活性体を調製し得る金属塩又は金属錯体である請求項２１に記載の方法。
【請求項２６】
前記触媒先駆体の金属塩又は金属錯体がロジウムシクロオクタジエンダイマー、ビス（シクロオクタジエン）ロジウムテトラフルオロホウ酸塩、ビス（シクロオクタジエン）ロジウムトリフルオロメタンスルホン酸塩、ビス（ノルボルナジエン）ロジウムテトラフルオロホウ酸塩、ルテニウムシクロオクタジエンダイマー、アリルパラジウムクロリドダイマー及びロジウムクロリドよりなる群から選ばれる請求項２５に記載の方法。
【請求項２７】
工程（ｂ）が、溶媒中、約−２５℃〜約２５０℃の温度で、約１分〜約５０時間の間に起こる請求項２１に記載の方法。
【請求項２８】
工程（ｃ）が、溶媒中、約−２５℃〜約２５０℃の温度で、約１分〜約５０時間の間に起こる請求項２１に記載の方法。
【請求項２９】
工程（ｃ）において、坦持触媒先駆体物質のミリモル当たり、約１ミリモル〜約６ミリモルの配位子を使用する請求項２１に記載の方法。
【請求項３０】
プロキラル性α，β−不飽和の酸又はエステルを、請求項１に記載の坦持触媒及び水素と、水素化温度及び圧力条件下で接触させることを含むα，β−不飽和酸又はエステルの水素化方法。
【発明の詳細な説明】
【技術分野】
【０００１】
本発明は、高い反応性、安定性及び非対称触媒反応に対する選択性を発揮する、再使用可能で高度に安定な坦持錯体に関する。更に詳しくは、本発明は、坦持体、固着剤（anchoring agent）及び、実質的に鏡像異性体的に（enantiomerically）純粋なホスフィン・アミノホスフィン配位子の金属錯体を含む、実質的に鏡像異性体的に純粋なホスフィン・アミノホスフィン配位子の坦持金属錯体に関する。本発明はまた、坦持触媒錯体の新規な製造方法及びそれらの非対称触媒反応への使用に関する。
【背景技術】
【０００２】
非対称触媒反応は、高度に鏡像異性体的な純度を有する生成物を生産するための最も効果的な方法であり、そこでは触媒の非対称性がキラル生成物の生産の間中、何回でも増殖される（multiplied）。これらのキラル生成物は、ある種の農薬においてはもとより、単一の鏡像異性体薬剤の構成単位として多くの用途を見出してきた。採用される非対称触媒は、本来、酵素であることができ、又は合成のものであることができる。後者のタイプの触媒は、適用できる反応のタイプに遥かに大きな許容範囲があるので、前者よりも遥かに有望である。合成非対称触媒は、通常、有機配位子によって囲まれた金属の反応中枢から構成されている。その配位子は、通常、高度に鏡像異性体的な純度で生産されたものであり、非対称性を誘発する作用因子である。これらの配位子は、一般に、製造が難しく、それ故高価である。更にこれらの配位子は、例えば回収が困難であり、再単離時に不安定であるため、通常、再利用することができない。
【０００３】
均一な触媒を坦持体に添着させるための主要な戦略（例えばそれを不均質化するなど）は、配位子を変性して、それがポリマーマトリックス中に組み込まれ得るようにすることである。あいにく、そのような方法は、通常、元の可溶性触媒に比べて、活性及び選択性の両方の重大な喪失を示すような物質をもたらす。更に、不均一な種の活性は、再使用が試みられたとき、しばしば急速に劣化する。特許文献１〜３においてＴａｎｉｅｌｙａｎらにより記載された坦持触媒は、キラル配位子の共有結合による変性を含まない新たな固定様式を利用している。これらの坦持種は、一般に、均一な対応品に比べて選択性を発揮し、そして多数回の再使用に亘ってそれらの触媒活性を維持する。
【０００４】
非対称触媒のための、実質的に鏡像異性体的に純粋なホスフィン・アミノホスフィン配位子の金属錯体の製造及びその使用は、Ｂｏａｚらによって特許文献４に記載された。ホスフィン・アミノホスフィン配位子の金属錯体の不均一化については何らの報告もなかった。
【０００５】
【特許文献１】米国特許第６，００５，１４８号明細書
【特許文献２】米国特許第６，０２５，２９５号明細書
【特許文献３】米国特許第６，１３６，７４６号明細書
【特許文献４】米国特許出願公開第２００２／００６５４１７号明細書
【発明の開示】
【課題を解決するための手段】
【０００６】
本発明の新規な坦持触媒は、坦持体、固着剤及び、実質的に鏡像異性体的に純粋なホスフィン・アミノホスフィン配位子の金属錯体を含む。
【発明の効果】
【０００７】
これらの種は、非対称触媒反応、特に非対称水素化に有用である。これらの坦持触媒は、良好な活性を有し、高い鏡像異性体選択性を提供し、そして意外にも、触媒活性をほとんど喪失することなく再使用することができる。
【発明を実施するための最良の形態】
【０００８】
上記のように、本発明には、坦持体、固着剤及び、実質的に鏡像異性的に純粋なホスフィン・アミノホスフィン配位子の金属錯体を含んでなる坦持触媒が含まれる。「実質的に鏡像異性的に純粋な」なる用語は、その配位子が前記鏡像異性体の９０％超の鏡像異性的超過（ｅｅ）を特徴とすることを示す意味である。
【０００９】
本発明に用いられる坦持体は、固着剤の均一分散を促進するのに十分な表面積を有する、不溶性で、粒状の非晶性又は結晶性物質により構成される。適当な坦持体には、容易に及び一般的に購入できるか、又は当業者に公知の技法により製造され得るものが含まれる。適切な坦持体物質の具体例には、これらに限定するものではないが：金属酸化物、例えばアルミナ、シリカ、チタニア、ジルコニア、ランタナ、ゼオライト類及びクレイ類と共に、炭素、樹脂、ポリマー等が含まれる。
【００１０】
坦持体はそのままで（例えば購入され、又は製造されたそのままで）使用されてもいいし、また触媒錯体全体の活性に悪影響を及ぼす望ましくない種を除去するために、使用に先立ち更に処理されてもよい。例えば坦持体は、使用に先立って、空気中で又は不活性な雰囲気中で焙焼により処理されることができる。同様に坦持体は、固着剤の接着を促進するため、変性剤により処理されることもできる。使用され得る適当な変性剤には、それらに限定されるものではないが：金属アルコキシド、例えばチタンアルコキシド、アルミニウムアルコキシド、シランアルコキシド、バナジウムアルコキシド等；ポリイソシアネート、ヒドロキシエポキシド、シアノエポキシド及びその他の機能化された有機物質が含まれる。
【００１１】
固着剤又は固着媒体は、ヘテロポリ酸又はアニオンである。本明細書で用いる「ヘテロポリ酸」（又はアニオン）なる用語は、通常、適当な数の酸素原子と結合し、且つ酸素原子を共有することにより結合した八面体のオキソ金属種である、球に近似した殻により囲周された中核イオンからなる、いずれかの多プロトン性混合酸化物を意味する。中核原子即ち「ヘテロ原子」は、典型的には酸化状態の＋３〜＋５を有するカチオン、例えばＰ（＋５）、Ａｓ（＋５）、Ｓｉ（＋４）、又はＭｎ（＋４）である。その八面体と会合した金属の種は、通常、Ｍｏ、Ｗ又はＶである。ヘテロポリ酸の殻における八面体は均一な組成であることができ、又は異なる金属種を含むこともできる。適当なヘテロポリ酸は、これらに限定するものではないが：リンタングステン酸（ＰＴＡ）、リンモリブデン酸（ＰＭＡ）、珪タングステン酸（ＳＴＡ）等；ドーソン種（Dawson species）；ウォー（Waugh）種；アンダーソン（Anderson）種；シルバートン（Silverton）種；それらの格子状物（lacunar）及び、その他の結晶又は非結晶形態；及びそれらのアニオンを含む。ヘテロポリアニオンが用いられるとき、その対イオンは、適当なヘテロポリアニオンを容易に提供するような、いずれかの種であることができる。適当な対イオン（即ちカチオン）には、それらに限定されるものではないが：アルカリイオン、アルカリ土類イオン、又は第四級アンモニウムイオンが含まれる。
【００１２】
実質的に鏡像異性的に純粋なホスフィン・アミノホスフィン配位子の金属錯体は、ＩＩＢ族、ＩＶＢ族、ＶＢ族、ＶＩＩＢ族、ＶＩＩＩ族、ＩＢ族又はＩＩＢ族の金属の１種又はそれ以上の錯体であり、そして実質的に鏡像異性的に純粋なビスホスフィン化合物は、２つのホスフィン残基に結合した実質的に鏡像異性的に純粋なキラル主鎖を含んでおり、その一方のホスフィン残基が３つのリン−炭素結合を有し、他方のホスフィン残基が２つのリン−炭素結合と１つのリン−窒素結合とを有しており、その窒素はキラル主鎖の一部である。主題である配位子と共に用いられる好ましい金属の実例には、ＶＩＩＩ族金属、例えばロジウム、イリジウム又はルテニウムなどが含まれる。
【００１３】
実質的に鏡像異性的に純粋な化合物（即ち主題である配位子）の実例には、一般式１又は２（１の鏡像異性体）を有するホスフィノメタロセニル−アミノホスフィン類が含まれる：
【００１４】
【化１】
2006526504.tif 000003
【００１５】
（式中、Ｒは、置換及び非置換、分枝鎖及び直鎖のＣ1〜Ｃ20アルキル、置換及び非置換のＣ3〜Ｃ8シクロアルキル、置換及び非置換のＣ6〜Ｃ20炭素環アリール並びに、ヘテロ原子が硫黄、窒素及び酸素から選ばれる、置換及び非置換のＣ4〜Ｃ20ヘテロアリールから選ばれ；
Ｒ1、Ｒ2、Ｒ3、Ｒ4及びＲ5は、独立して、水素、置換及び非置換、分枝鎖及び直鎖のＣ1〜Ｃ20アルキル、置換及び非置換のＣ3〜Ｃ8シクロアルキル、置換及び非置換のＣ6〜Ｃ20炭素環アリール並びに、ヘテロ原子が硫黄、窒素及び酸素から選ばれる、置換及び非置換のＣ4〜Ｃ20ヘテロアリールから選ばれ；
ｎは０〜３であり；
ｍは０〜５であり；そして
ＭはＩＶＢ族、ＶＢ族、ＶＩＢ族、ＶＩＩＢ族及びＶＩＩＩ族の金属から選ばれる。）
【００１６】
それぞれ、Ｒ、Ｒ1、Ｒ2、Ｒ3、Ｒ4及びＲ5で表されるアルキル基は、炭素原子約２０以下の直鎖又は分枝鎖の脂肪族炭化水素基であることができ、そして、例えばＣ1〜Ｃ6アルコキシ、シアノ、Ｃ2〜Ｃ6アルコキシカルボニル、Ｃ2〜Ｃ6アルカノイルオキシ、ヒドロキシ、アリール及びハロゲンから選ばれる１〜３の基で置換されることができる。「Ｃ1〜Ｃ6アルコキシ」、「Ｃ2〜Ｃ6アルコキシカルボニル」及び「Ｃ2〜Ｃ6アルカノイルオキシ」なる用語は、それぞれ−ＯＲ6、−ＣＯ2Ｒ6及び−ＯＣＯＲ6なる構造に対応する基を表すために用いられるものであり、ここでＲ6はＣ1〜Ｃ6アルキル又は置換Ｃ1〜Ｃ6アルキルである。「Ｃ3〜Ｃ8シクロアルキル」なる用語は、炭素原子３〜８を有する飽和炭素環炭化水素基を表すために用いられるものである。Ｒ、Ｒ1、Ｒ2、Ｒ3、Ｒ4及びＲ5のそれぞれが表すことのできるアリール基は、フェニル、ナフチル又はアントラセニルと、Ｃ1〜Ｃ6アルキル、置換Ｃ1〜Ｃ6アルキル、Ｃ6〜Ｃ10アリール、置換Ｃ6〜Ｃ10アリール、Ｃ1〜Ｃ6アルコキシ、ハロゲン、カルボキシ、シアノ、Ｃ1〜Ｃ6アルカノイルオキシ、Ｃ1〜Ｃ6アルキルチオ、Ｃ1〜Ｃ6アルキルスルホニル、トリフルオロメチル、ヒドロキシ、Ｃ2〜Ｃ6アルコキシカルボニル、Ｃ2〜Ｃ6アルカノイルアミノ、並びに−Ｏ−Ｒ7、Ｓ−Ｒ7、−ＳＯ2−Ｒ7、−ＮＨＳＯ2Ｒ7及び−ＮＨＣＯ2Ｒ7（ここでＲ7はフェニル、ナフチル又は、Ｃ1〜Ｃ6アルキル、Ｃ6〜Ｃ10アリール、Ｃ1〜Ｃ6アルコキシ及びハロゲンから選ばれる１〜３の基で置換されたフェニルもしくはナフチルである）から選ばれる１〜３の基で置換されたフェニル、ナフチル又はアントラセニルを含む。
【００１７】
前記ヘテロアリール基は、酸素、硫黄及び窒素から選ばれるヘテロ原子１〜３を含む、５員又は６員の芳香族環を含む。そのようなヘテロアリール基の具体例としては、チエニル、フリル、ピロリル、イミダゾリル、ピラゾリル、チアゾリル、イソチアゾリル、オキサゾリル、イソオキサゾリル、トリアゾリル、チアジアゾリル、オキサジアゾリル、テトラゾリル、ピリジル、ピリミジル、ベンズオキサゾリル、ベンゾチアゾリル、ベンズイミダゾリル、インドリル等があげられる。ヘテロアリール基は、例えばＣ1〜Ｃ6アルキル、Ｃ1〜Ｃ6アルコキシ、置換Ｃ1〜Ｃ6アルキル、ハロゲン、Ｃ1〜Ｃ6アルキルチオ、アリール、アリールチオ、アリールオキシ、Ｃ2〜Ｃ6アルコキシカルボニル及びＣ2〜Ｃ6アルカノイルアミノなどの３つまでの基で置換されていてもよい。ヘテロアリール基はまた縮合環系、例えばベンゾ又はナフト残基で置換されていてもよいが、その縮合環系は、非置換であってもよく、また上記の文中に記載された、例えば３つまでの基で置換されていてもよい。ここで用いられる「ハロゲン」なる用語は、フッ素、塩素、臭素及びヨウ素を含む。
【００１８】
本発明の好ましい配位子の具体例は、式１又は２を有し、そこでＲはＣ1〜Ｃ6アルキル；Ｒ1は水素又はＣ1〜Ｃ6アルキル；Ｒ2はアリール（好ましくはフェニル）、エチル、イソプロピル又はシクロヘキシル；Ｒ3はアリール、最も好ましくはフェニル；Ｒ4及びＲ5は水素；Ｍは鉄、ルテニウム又はオスミウムであり、最も好ましくは鉄である。前記の配位子−金属錯体は、更に１種又はそれ以上のアキラル配位子を含むことができ、それらには、それらに限定されるものではないが：シクロペンタジエン、一酸化炭素、シクロオクタジエン、ノルボルナジエン、及び第四級ホスフィンなどの種が含まれる。
【００１９】
本発明はまた、上記の坦持触媒錯体の製造を提供する。坦持触媒を製造する方法は、坦持体を、ヘテロポリ酸固着剤又はヘテロポリアニオン固着剤に、ヘテロポリ酸又はヘテロポリアニオン含有坦持体を形成するのに効果的な条件下で接触させ、次いで実質的に鏡像異性体的に純粋なホスフィン・アミノホスフィンの金属錯体を、ヘテロポリ酸又はヘテロポリアニオン含有坦持体に、坦持触媒を形成するのに効果的な条件下で接触させることを含むことができる。
【００２０】
更に本発明の坦持触媒は、予め作製した坦持体及び固着媒体の結合体を、実質的に鏡像異性体的に純粋なホスフィン・アミノホスフィン配位子の金属錯体と接触させることにより製造することができる。固着媒体−坦持体の作製は、Ｔａｎｉｅｌｙａｎらの特許文献１〜３に記載されており、これらの開示は、引用により本明細書に組み入れるものとする。同様に、ホスフィン・アミノホスフィン配位子及びその金属錯体は、Ｂｏａｚらの特許文献４に記載されており、その開示も引用により本明細書に組み入れるものとする。
【００２１】
配位子―金属錯体と、坦持体―定着媒体の結合体との接触は、典型的には、溶媒中、約−２５℃〜約２５０℃の温度で、約１分〜約５０時間の間起こさせる。好ましくは、この接触は約２５℃〜約５０℃の温度で、約１時間〜約２４時間の間に起こる。一般に、配位子―金属錯体は、金属錯体：ヘテロポリ酸又はヘテロポリアニオン固着物質のモル比が約０．１：１〜約６：１、より好ましくはそのモル比が約０．５：１〜約１．５：１となるような濃度で使用する。使用される溶媒は金属錯体を溶解することができるものである。好ましい溶媒には、低級アルコール類（Ｃ1〜Ｃ5）、エーテル類、エステル類、ケトン類及び、脂肪族もしくは芳香族炭化水素又はそれらの混合物が含まれる。
【００２２】
得られる固形物である本発明の坦持触媒は、次いで、必要に応じて、当業者には公知の技法、例えばデカンテーション、濾過又は遠心分離などを用いて回収することができる。固体の坦持触媒はそのままで使用してもよく、また使用に先立ち、いくらかの坦持されていない物質を除去するため、必要に応じて、上記の溶媒の１つで洗浄してもよい。
【００２３】
本発明の固体触媒の別の製造方法は、先ず、固着剤を、実質的に鏡像異性体的に純粋なホスフィン・アミノホスフィンの配位子―金属錯体に接触させて、混合物を作製することを含み、次いでその混合物を坦持物質に接触させる。その前記混合物は懸濁液又は溶液の形態をとることができる。
【００２４】
固着剤と、実質的に鏡像異性体的に純粋なホスフィン・アミノホスフィンの金属錯体との接触は、典型的には、溶媒中で、且つ約−２５℃〜約２５０℃の温度で、約１分〜約５０時間の間起こさせる。好ましくは、この接触は約２５℃〜約５０℃の温度で、約１時間〜約２４時間の間に起こさせる。一般に、本発明において、その金属錯体は、金属錯体：ヘテロポリ酸又はヘテロポリアニオンのモル比が約０．１：１〜約６：１、より好ましくはそのモル比が約０．５：１〜約１．５：１となるような濃度で使用する。
【００２５】
得られる、固着剤と金属錯体とを含む混合物は、そのまま坦持物質と接触させることができ、又は、その代わりに、得られた溶液又は懸濁液を乾燥し、次いで、上記の坦持物質の１つと接触させる前に、類似の溶媒中にスラリーすることができる。この接触は、一般に、溶媒中で、且つ約−２５℃〜約２５０℃の温度で、約１分〜約５０時間の間に起こさせる。好ましくは、この接触は約２５℃〜約５０℃の温度で、約３時間〜約１２時間の間に起こさせる。本発明のこの側面に関していえば、固着剤と金属錯体の溶液又は懸濁液は、この接触工程で使用される坦持体の約０．０１重量％〜約１５０重量％存在する。この態様のいずれかの工程で使用し得る溶媒には、低級アルコール類（Ｃ1〜Ｃ5）、エーテル類、エステル類、ケトン類及び、脂肪族もしくは芳香族炭化水素又はそれらの混合物が含まれる。
【００２６】
本発明の固体坦持触媒は、次いで、必要に応じて、当業者には公知の技法、例えばデカンテーション、濾過又は遠心分離などを用いて回収することができる。固体の坦持触媒はそのままで使用してもよく、また使用に先立ち、いくらかの坦持されていない物質を除去するため、必要に応じて、上記の溶媒の１つで洗浄してもよい。
【００２７】
本発明の更なる態様において、坦持触媒錯体は、坦持触媒先駆体を、実質的に鏡像異性体的に純粋なホスフィン・アミノホスフィン配位子と接触させることにより製造される。金属を含む坦持触媒先駆体は、前に明示したＴａｎｉｅｌｙａｎらの米国特許に記載されている。製造されるとすぐに、坦持触媒先駆体は、次いで、上記のように、実質的に鏡像異性体的に純粋なホスフィン・アミノホスフィン配位子と接触させて坦持触媒錯体を形成する。
【００２８】
ここで用いるための坦持触媒先駆体には、坦持体、固着剤及び、それにより触媒的に活性な本体を製造し得る金属塩又は金属錯体を含む。触媒先駆体物質の具体例は、ロジウムシクロオクタジエンダイマー、ビス（シクロオクタジエン）ロジウムテトラフルオロボレート、ビス（シクロオクタジエン）ロジウムトリフルオロメタンスルホネート、ビス（ノルボルナジエン）ロジウムテトラフルオロボレート、ルテニウムシクロオクタジエンダイマー、アリルパラジウムクロリドダイマー及びロジウムクロリドを含む。
【００２９】
坦持触媒先駆体に付加される、実質的に鏡像異性体的に純粋なホスフィン・アミノホスフィン配位子の濃度は、典型的には、坦持触媒先駆体物質のミリモル当たり約１〜約６ミリモルである。坦持触媒先駆体の、実質的に鏡像異性体的に純粋なホスフィン・アミノホスフィン配位子での処理は、典型的には、溶媒中、約−２５℃〜約２５０℃、好ましくは約２５℃〜約５０℃の温度で、約１分〜約５０時間の間に生じる。この態様での好ましい溶媒には、低級アルコール類（Ｃ1〜Ｃ5）、エーテル類、エステル類、ケトン類及び脂肪族もしくは芳香族炭化水素又はそれらの混合物が含まれる。
【００３０】
本発明の固体坦持触媒は、次いで、必要に応じて、当業者には公知の技法、例えばデカンテーション、濾過又は遠心分離などを用いて回収することができる。固体の坦持触媒はそのままで使用してもよく、また使用に先立ち、いくらかの坦持されていない物質を除去するため、必要に応じて、前記の溶媒の１つで洗浄してもよい。
【００３１】
本発明のこれら坦持錯体は、非対称触媒反応を実施するために使用することができる。そのような反応の具体例には、これらに限定するものではないが：非対称水素化、非対称還元、非対称ヒドロホウ素化、非対称オレフィン異性化、非対称ヒドロ珪素化、非対称アリル化、非対称ヒドロホルミル化及び非対称有機金属付加が含まれる。本発明の好ましい態様は、非対称水素化反応への坦持錯体の使用であり、その一例には、プロキラル置換−α，β−不飽和の酸もしくはエステル又はその他のプロキラル基質の触媒非対称水素化があり、飽和キラル対応品を提供する。本発明で採用する水素化条件は、そのような反応を遂行するために、当業者により典型的に採用されるものである。
【００３２】
使用される坦持触媒錯体の量は、反応体化合物に基づいて、０．０００００５〜０．５当量の間で変わり、錯体が多ければ多いほど反応速度はそれだけ速くなる。反応の雰囲気は水素であるが、その反応条件に対して不活性なその他の気体又は物質を含んでいてもよい。前記反応は大気圧又は高圧、一般にはゲージ圧約０．５〜約２００バール（ｂａｒｇ）で実施することができる。前記反応は妥当な転化速度を与える温度で実施し、それは−５０℃程度の低温であってもよいが、通常は、周囲温度と、反応混合物の最も低い沸点の成分の沸点（即ち高圧での見掛けの沸点）との間である。反応は、脂肪族炭化水素、例えばヘキサン、ヘプタン、オクタン等、芳香族炭化水素、例えばトルエン、キシレン等、環式又は非環式エーテル、例えばｔ−ブチルメチルエーテル、ジイソプロピルエーテル、テトラヒドロフラン等、低級アルコール、例えばメタノール、エタノール、ｎ−プロパノール、イソプロパノール、ｎ−ブタノール等、ハロゲン化脂肪族又は芳香族炭化水素、例えばジクロロメタン、テトラクロロエチレン、クロロホルム、クロロベンゼン等、エステル類、例えば酢酸メチル、酢酸エチル、プロピオン酸メチル、酢酸イソプロピル等、ジアルキルケトン、例えばアセトン、２−ブタノン、３−ペンタノン、メチルイソプロピルケトン、メチルイソブチルケトン等、もしくは極性非プロトン性溶媒、例えばジメチルホルムアミド、ジメチルスルホキシド等、又はそれらの混合物から選ばれる溶媒の存在下で実施してもよい。そのような反応の生成物は、一般に、高い鏡像異性的超過（８５％ｅｅ超）で得られる。
【００３３】
前述のように、ここに記載された坦持触媒は、実質的に触媒活性又は鏡像異性体選択性を失うことなく、多数回再使用することができる。当業者は、ホスフィン・アミノホスフィン触媒が坦持体に添着され得たとしても、連続使用の間のアミノホスフィンの窒素−リン結合の開裂によって、それが劣化し又は不活性化するものと予期しているので、本発明の坦持触媒を再使用できるという能力は、驚くべきものであり予期し得ないものである。このことは、そのようなホスフィン・アミノホスフィン触媒がアルコール溶媒に曝されるとき、まさに然りである。窒素−リン結合の開裂は、明らかに触媒活性及び鏡像異性体選択性の喪失をもたらすことになったであろう。
【実施例】
【００３４】
本発明により提供される新規な化合物及び方法を、以下の実施例によって、更に詳説する。
例１
脱ガスされた無水エタノール１５ｍＬをカニューレで添加する前に、Ａｌ2Ｏ3／ＰＴＡ坦持体（０．４２２１g）を含む反応器を、数回、脱気しアルゴンで充填した。この添加の後、カニューレを取り除き、約１０分間又は発泡が観察されなくなるまで脱気させた。この間に、ビス（ノルボルナジエン）ロジウムテトラフルオロボレート（０．００７５ｇ；２０ミクロモル）及び（Ｒ）−Ｎ−ジフェニルホスフィノ−１−［（Ｓ）−２−（ジフェニルホスフィノ）−フェロセニル」エチルアミン（式１，Ｒ＝Ｒ1＝ＣＨ3，Ｒ2＝Ｒ3＝Ｐｈ，ｎ＝ｍ＝０，Ｍ＝Ｆｅ）（０．０１２２ｇ；２０ミクロモル）を計量し、１０ｍＬメスフラスコに移した。そのフラスコの内容物を約５分間脱気した後、その内容物は無水エタノールで標線まで希釈して、２５分間超音波処理した。このフラスコの内容物は、次いでカニューレを介して、低速で（約１０分）反応器に添加した。全部添加後、カニューレを除き、反応器を、少なくとも３回、脱気し、アルゴン充填し、次いで、一夜、攪拌しながら（約５５０ｒｐｍ）、水浴（３７℃）中に置いた。翌日、この坦持体を３〜４回無水エタノールで洗浄し、次いで減圧下で乾燥した。
【００３５】
例２
脱ガスされた無水エタノール１５ｍＬをカニューレで添加する前に、Ａｌ2Ｏ3／ＰＴＡ坦持体（０．４２２１g）を含む反応器を、数回、脱気し、アルゴン充填した。この添加の後、カニューレを取り除き、約１０分間又は発泡が観察されなくなるまで脱気した。この間に、ビス（シクロオクタジエン）ロジウムテトラフルオロボレート（０．００８１ｇ；２０ミクロモル）を計量し、１０ｍＬメスフラスコに移した。そのフラスコの内容物を約５分間脱気した後、その内容物は無水エタノールで標線まで希釈した。このフラスコの内容物は、次いでカニューレを介して、低速で（約１０分）反応器に添加した。全部添加してカニューレを除いたとき、反応器は、少なくとも３回、脱気し、アルゴン充填し、次いで、一夜、攪拌しながら（約５５０ｒｐｍ）水浴（３７℃）中に置いた。翌日、坦持体は２回無水エタノールで洗浄した。この時点で、坦持体は更なる使用のために乾燥するか、又は無水エタノール１５ｍＬに再懸濁させた。（Ｒ）−Ｎ−ジフェニルホスフィノ−１−［（Ｓ）−２−（ジフェニルホスフィノ）−フェロセニル」エチルアミン（式１，Ｒ＝Ｒ1＝ＣＨ3，Ｒ2＝Ｒ3＝Ｐｈ，ｎ＝ｍ＝０，Ｍ＝Ｆｅ）２０ミクロモル（０．０１２２ｇ）を含む溶液がその坦持体に滴下により添加し、その内容物は３７℃で一夜攪拌した。翌日、坦持体は３〜４回無水エタノールで洗浄し、次いで減圧乾燥した。
【００３６】
例３
例１に記載された坦持錯体を水素ラインに結合し、その坦持体を、水素に暴露する前に、装置全体を８回脱気した。水素に暴露されると直ちに変色（オレンジから赤オレンジに）が観察された。この時点で、１５％トルエン／無水エタノール１５ｍＬがシリンジを介して添加し、次いで所望量のイタコン酸ジメチル（３０００ターンオーバー数反応では８．５ｍＬ）を添加した。水素化反応は、周囲温度、水素圧５０ｐｓｉｇで実施し、続いて水素の捕捉（uptake）吸収が起こった。この反応の完了後、上澄み液を取り除き、その反応器には、上記のような溶媒と基材（substrate）の２回目のバッチを充填した。坦持錯体は合計７回の実施に使用した。これらの実施からの速度データは図１にグラフ表示し、ターンオーバー頻度と生成物の鏡像異性体的超過を表Ｉに示す。
【００３７】
【表１】
2006526504.tif 000004
【００３８】
表ＩのＴＯＮは合計の坦持触媒ターンオーバー数である。ＴＯＦは、反応初期段階での時間当たり坦持触媒ターンオーバー頻度である。
例４
例２に記載した坦持錯体を水素ラインに結合し、その坦持体を水素に暴露する前に装置全体を８回脱気した。水素に暴露するとすぐに変色（オレンジから赤オレンジに）が観察された。この時点で、１５％トルエン／無水エタノール１５ｍＬをシリンジを介して添加し、次いで所望量のイタコン酸ジメチル（３０００ターンオーバー数反応では８．５ｍＬ）を添加した。水素化反応は、周囲温度、水素圧５０ｐｓｉｇで実施し、続いて水素の捕捉が起こった。反応の完了後、上澄み液を取り除き、反応器に、前述のような溶媒と基材（substrate）の２回目のバッチを充填した。坦持錯体は合計４回の実施に使用した。これらの実施からの速度のデータは図２のグラフに示し、ターンオーバー数と生成物の鏡像異性体的超過は表IIに示す。
【００３９】
【表２】
2006526504.tif 000005
【００４０】
表IIのＴＯＮは合計の坦持触媒ターンオーバー数である。ＴＯＦは、反応初期段階での時間当たり坦持触媒ターンオーバー頻度である。
例５
炭素坦持リンタングステン酸（０．１６４ｇ；リンタングステン酸１０ミクロモル含有）及び１，５−シクロオクタジエンロジウム−（Ｒ）−Ｎ−ジフェニルホスフィノ−１−［（Ｓ）−２−（ジフェニルホスフィノ）−フェロセニル」エチルアミン（１０ミクロモル）を、アルゴン雰囲気下、５％トルエンメタノール１５ｍＬ中で組合せた。その混合物は一夜攪拌して坦持触媒の懸濁液を得た。上澄み液をカニューレを介して取り除き、その固体は洗浄液が無色になるまで洗浄した。これにアルゴンで脱ガスされた３％トルエンメタノール４０ｍＬを加えた。この懸濁液を攪拌し、新たに精製されたイタコン酸ジメチル（１４．１ｍＬ；１００ミリモル；Ｓ：Ｃ１０，０００）を加えた。反応混合物は４０℃まで加熱し、アルゴン雰囲気を水素７５ｐｓｉｇで置きかえた。この反応混合物を攪拌して、引き続いて水素の捕捉が認められた。反応完了後、上澄み液を取り除き、反応器に、上記のような溶媒と基材の２回目のバッチを充填した。坦持錯体は合計５回の実施に使用した。これらの実施からの速度のデータは図３のグラフに示し、ターンオーバー数と生成物の鏡像異性体的超過を表IIIに示す。
【００４１】
【表３】
2006526504.tif 000006
【００４２】
例６
炭素坦持リンタングステン酸（０．０８２ｇ；リンタングステン酸５ミクロモル含有）及び１，５−シクロオクタジエンロジウム−（Ｒ）−Ｎ−ジフェニルホスフィノ−１−［（Ｓ）−２−（ジフェニルホスフィノ）−フェロセニル」エチルアミン（５ミクロモル）を、アルゴン雰囲気下、５％トルエンメタノール１５ｍＬ中で組合せた。この混合物を一夜攪拌して坦持触媒の懸濁液を得た。上澄み液をカニューレを介して取り除き、その固体は洗浄液が無色になるまで洗浄した。これにアルゴンで脱ガスされたメタノール１２０ｍＬを加えた。懸濁液を攪拌し、新たに精製されたイタコン酸ジメチル（１００ｍＬ；７０８ミリモル；Ｓ：Ｃ１４１，６００）を加えた。反応混合物は５０℃まで加熱し、アルゴン雰囲気を水素７５ｐｓｉｇで置きかえた。この反応混合物は、イタコン酸ジメチルが完全に消費されるように約１５時間攪拌して、コハク酸ジメチル−（Ｒ）−２−メチルを、８８％ｅｅ、時間当たり１２，５００ターンオーバーの触媒活性で得た。
【００４３】
本発明を、その好ましい態様を具体的に参照して詳しく記載してきたが、本発明の精神及び範囲内において、様々な変更や修正がもたらされうるということは理解されるであろう。
【図面の簡単な説明】
【００４４】
【図１】図１は、坦持体、固着剤及び、実質的に鏡像異性体的に純粋なホスフィン・アミノホスフィンの金属錯体から製造された、金属−ホスフィン・アミノホスフィン坦持触媒を用いての、イタコン酸ジメチルの水素化速度を図示したものである。この図面は、同一の坦持触媒が７回の使用に亘って同等の触媒活性を示している。図１は例３の実施を反映するものである。
【図２】図２は、坦持触媒先駆体及び、実質的に鏡像異性体的に純粋なホスフィン・アミノホスフィンから製造された、坦持された金属−ホスフィン・アミノホスフィンを用いての、イタコン酸ジメチルの水素化速度を図示したものである。この図面は、同一の坦持触媒が４回の使用に亘って同等の触媒活性を示している。図２は例４の実施を反映するものである。
【図３】図３は、坦持触媒先駆体及び、実質的に鏡像異性体的に純粋なホスフィン・アミノホスフィンから製造された、坦持された金属−ホスフィン・アミノホスフィンを用いての、イタコン酸ジメチルの水素化速度を図示したものである｛例えば、Ｓ：Ｃ１０，０００におけるＣ／ＰＴＡ／Ｒｈ−（Ｒ）−１を用いたイタコン酸ジメチルの水素化反応｝。この図面は、同一の坦持触媒が５回の使用に亘って同等の触媒活性を示している。図３は例５の実施を反映するものである。
【図１】
2006526504.tif 000009
【図２】
2006526504.tif 000010
【図３】
2006526504.tif 000011
【国際調査報告】
2006526504.tif 000012
2006526504.tif 000013
2006526504.tif 000014